(57)【要約】【課題】  高い隠蔽率、並びに良好な帯電性および定着性を示す電子写真用白色トナーを提供すること。【解決手段】  結着樹脂と、前記結着樹脂１００質量部に対して４５〜７５質量部のルチル型酸化チタンとを含み、１５〜２５μｍの体積平均粒径ｄ50を有する、電子写真用白色トナー。【選択図】  なし【特許請求の範囲】
【請求項１】
結着樹脂と、前記結着樹脂１００質量部に対して４５〜７５質量部のルチル型酸化チタンとを含み、１５〜２５μｍの体積平均粒径ｄ50を有する、電子写真用白色トナー。
【請求項２】
前記ルチル型酸化チタンが、前記結着樹脂１００質量部に対して５０〜７０質量部の量で含まれる請求項１に記載の電子写真用白色トナー。
【請求項３】
前記ルチル型酸化チタンが、前記結着樹脂１００質量部に対して６０〜６５質量部の量で含まれる請求項２に記載の電子写真用白色トナー。
【請求項４】
前記電子写真用白色トナーが、２０〜２３μｍの体積平均粒径ｄ50を有する請求項１〜３の何れか１項に記載の電子写真用白色トナー。
【請求項５】
前記結着樹脂が、非晶性ポリエステル樹脂である請求項１〜４の何れか１項に記載の電子写真用白色トナー。
【請求項６】
請求項１〜５の何れか１項に記載の電子写真用白色トナーを用いて、２０〜５０μｍの層厚を有する白色トナー層を印刷媒体上に形成することを含む画像形成方法。
【発明の詳細な説明】
【技術分野】
【０００１】
本発明は、電子写真用白色トナーに関する。
【背景技術】
【０００２】
電子写真方式による画像形成は、静電荷像をトナーにより現像して可視化し、現像により得られたトナー像を用紙に転写した後、熱と圧力により定着させることにより行われる。トナーとしては、結着樹脂に着色剤や帯電制御剤などを配合し、得られた混合物を溶融混練し、粉砕および分級して所定の粒度分布に調整したものが使用されている。通常、カラー画像は、マゼンタ、シアン、イエロー、ブラックの４色の電子写真用トナーを用いて形成される。
【０００３】
一方で、電子写真技術を応用したプリンタが各社から発売され、例えばラベルプリント用のプリンタやＴシャツプリント用のプリンタなどが知られている。このような用途では、特色トナーとして、白色トナーや透明トナーなどが提案されている。
【０００４】
たとえば、特許文献１および２は、酸化チタンを着色剤として含む白色トナーを報告している。酸化チタンは、結晶型としてアナターゼ型、ルチル型、ブルッカイト型が知られており、いずれの結晶型も白色トナーに使用可能である。白色トナーは、一般に、濃色の印刷メディアに対して使用され、印刷メディアを十分に隠蔽できる隠蔽性を有することが求められる。
【先行技術文献】
【特許文献】
【０００５】
【特許文献１】特開２０００−０５６５１４号公報
【特許文献２】特開２００２−３１１６４８号公報
【発明の概要】
【発明が解決しようとする課題】
【０００６】
上記背景技術の下、本発明者らは、白色トナー画像の隠蔽性を高めるために白色トナーの粒径を大きくしたところ、酸化チタンの結晶型が隠蔽性に影響を及ぼすことと、酸化チタンの配合量が多すぎると帯電性や定着性の低下を招くことを見出した。
【０００７】
したがって、本発明は、高い隠蔽率、並びに良好な帯電性および定着性を示す電子写真用白色トナーを提供することを目的とする。
【課題を解決するための手段】
【０００８】
本発明の第１の態様は、結着樹脂と、前記結着樹脂１００質量部に対して４５〜７５質量部のルチル型酸化チタンとを含み、１５〜２５μｍの体積平均粒径ｄ50を有する、電子写真用白色トナーを提供する。
【０００９】
本発明の第２の態様は、前記電子写真用白色トナーを用いて、２０〜５０μｍの層厚を有する白色トナー層を形成することを含む画像形成方法を提供する。
【発明の効果】
【００１０】
本発明によると、高い隠蔽率、並びに良好な帯電性および定着性を示す電子写真用白色トナーが提供される。
【発明を実施するための形態】
【００１１】
以下、本発明の実施形態について説明する。
【００１２】
本発明者らは、電子写真用白色トナーが、結着樹脂１００質量部に対して４５〜７５質量部のルチル型酸化チタンを含み、かつ、１５〜２５μｍの体積平均粒径ｄ50を有することにより、高い隠蔽率、並びに良好な帯電性および定着性を達成できることを見出し、本発明を完成させるに至った。
【００１３】
すなわち、本発明の実施形態に係る電子写真用白色トナーは、結着樹脂と、前記結着樹脂１００質量部に対して４５〜７５質量部のルチル型酸化チタンとを含み、１５〜２５μｍの体積平均粒径ｄ50を有する。
【００１４】
本実施形態に係る電子写真用白色トナー（以下、単に白色トナーともいう）は、有色の印刷媒体上に、白色画像を形成したり、カラー画像の下地となる白色トナー層を形成したりするために使用することができ、紙媒体にプリントするための通常のプリンタに加えて、ラベルプリント用のプリンタやＴシャツプリントなどの布地プリント用のプリンタにおいて使用することができる。
【００１５】
結着樹脂としては、電子写真用トナーで使用される任意のものを使用することができ、具体的にはポリエステル樹脂を使用することができる。結着樹脂としては、好ましくは非晶性ポリエステル樹脂、より好ましくは架橋非晶性ポリエステル樹脂、たとえば、花王（株）製のＣＢＣ４００Ｎ１、ＣＢＣ５００Ｎ１などを使用することができる。結着樹脂は、２種類以上を組み合わせて使用してもよい。結着樹脂は、外添処理前のトナー粒子（トナー母体粒子）の総質量に対して、たとえば５５〜６５質量％の量で含有される。
【００１６】
白色顔料としては、結着樹脂１００質量部に対して４５〜７５質量部のルチル型酸化チタンを使用する。ルチル型酸化チタンが、結着樹脂１００質量部に対して４５質量部より少ないと、十分な隠蔽性を達成することができない。一方、ルチル型酸化チタンが、結着樹脂１００質量部に対して７５質量部より多い量で配合されると、良好な帯電性および定着性を達成することができない。
【００１７】
白色顔料は、好ましくは、結着樹脂１００質量部に対して５０〜７０質量部のルチル型酸化チタンであり、より好ましくは、結着樹脂１００質量部に対して６０〜６５質量部のルチル型酸化チタンである。白色顔料は、外添処理前のトナー粒子（トナー母体粒子）の総質量に対して、好ましくは３２〜４０質量％、より好ましくは３５〜３８質量％の量で含有される。白色顔料は、公知の手法に従って、予め樹脂と白色顔料を高濃度に分散したマスターバッチを作製し、使用してもよい。
【００１８】
本実施形態に係る白色トナーは、当該技術分野で公知のとおり、結着樹脂、白色顔料に加えて、帯電制御剤、離型剤および粉砕助剤などの添加剤を含むことができる。帯電制御剤、離型剤および粉砕助剤などの添加剤は、いずれも、通常、電子写真用トナーに使用される任意のものを使用可能である。
【００１９】
以上説明した白色トナーは、従来公知の方法で製造することができる。例えば、結着樹脂、白色顔料、および必要に応じてその他添加剤を混合した後、２軸混練機や加圧ニーダー、オープンロールなどの混練機で混練し、混練物を冷却してから、ジェットミル等の粉砕機で粉砕し、風力分級機等で分級することで、トナー母体粒子を得ることができる。
【００２０】
ここで、トナー母体粒子の粒径は、体積平均粒径ｄ50が１５〜２５μｍとなるように調整される。トナー母体粒子の体積平均粒径ｄ50が１５μｍより小さいと、十分な隠蔽性を達成することができない。一方、トナー母体粒子の体積平均粒径ｄ50が２５μｍより大きいと、良好な帯電性を達成することができない。トナー母体粒子の体積平均粒径ｄ50は、好ましくは２０〜２３μｍである。
【００２１】
体積平均粒径ｄ50は、画像解析法を用いて測定された値を指し、たとえば、シスメックス社製の湿式フロー式粒子径・形状分析装置を用いて測定することができる。本明細書において「トナーの体積平均粒径ｄ50」は、トナー母体粒子（すなわち、外添処理前のトナー粒子）について測定された体積平均粒径ｄ50を指す。
【００２２】
このようにして得られたトナー母体粒子に対し、外添剤を添加することにより、本発明の白色トナーを得ることができる。
【００２３】
外添剤は、当該技術分野で外添剤として一般に使用される疎水化処理されたシリカを使用することができる。たとえば、日本アエロジル(株)、ＣＡＢＯＴ社等で市販されているもの、ＲＹ５０（日本アエロジル(株)、数平均粒径４０ｎｍ）、ＴＧ−８１０Ｇ（ＣＡＢＯＴ社、数平均粒径７ｎｍ）、ＴＧ−Ｃ１９０（ＣＡＢＯＴ社、数平均粒径１１５ｎｍ）、Ｒ９７２（日本アエロジル(株)、数平均粒径１６ｎｍ）などを使用することができる。疎水性シリカは、公知技術に従って、１種類添加してもよいし、粒径が異なるものを２種類以上組み合わせて添加してもよい。外添剤は、トナーの外添剤として一般に添加される量で、たとえば、外添処理前のトナー母体粒子１００質量部に対し０．１〜５質量部の量で添加される。
【００２４】
本実施形態に係る白色トナーを用いて、電子写真方式により画像形成を行うことができる。すなわち、別の実施形態によれば、画像形成方法の発明が提供され、画像形成方法は、本実施形態に係る白色トナーを用いて、一般的には２０〜５０μｍ、好ましくは２０〜３０μｍの層厚を有する白色トナー層を印刷媒体上に形成することを含む。ここで、印刷媒体は、紙、ラベルシート、布などを含む。具体的には、画像形成方法は、帯電された電子写真感光体の表面に露光により静電潜像を形成し、形成された静電潜像を、本実施形態に係る白色トナーを用いて現像して、一般的には２０〜５０μｍ、好ましくは２０〜３０μｍの層厚を有する白色トナー層を印刷媒体上に形成することを含む。
【００２５】
本実施形態に係る白色トナーを用いて形成された白色トナー層は、高い隠蔽率を示すことができ、具体的には、下記式により示される隠蔽率：
隠蔽率（％）＝（ＹＢ／ＹＷ）×１００
（ここで、ＹＢは黒紙上の白色トナーの三刺激値Ｙを表し、ＹＷは白紙上の白色トナーの三刺激値Ｙを表し、いずれも、後述の実施例の記載に従って測定される）が６０％以上であり、好ましくは７０％以上である。
【００２６】
上述のとおり、本実施形態に係る白色トナーは、白色顔料として、結着樹脂１００質量部に対して４５〜７５質量部のルチル型酸化チタンを含み、１５〜２５μｍの体積平均粒径ｄ50を有することにより、良好な帯電性および定着性を示すとともに、白色トナー画像の隠蔽性を高めることができる。
【実施例】
【００２７】
以下に本発明の実施例と比較例を示し、本発明の効果について具体的に説明する。
【００２８】
１．トナーの製造
実施例１〜１３および比較例１〜９のトナーを製造した。トナーの組成を、下記表１および表２に示す。表１および表２において、トナー母体粒子を構成する成分の配合量は、結着樹脂１００質量部に対する質量部により表す。外添剤の配合量は、トナー母体粒子１００質量部に対する質量部により表す。
【００２９】
【表１】
2018049160.tif 000002
【００３０】
【表２】
2018049160.tif 000003
【００３１】
［実施例１］
結着樹脂：架橋非晶性ポリエステル樹脂「ＣＢＣ４００Ｎ１」（花王（株）、軟化点１１０℃）  １００質量部
白色顔料：ルチル型酸化チタン「Ｒ−８２０」（石原産業（株））  ５０質量部
帯電制御剤：「ＴＮ−１０５」（保土谷化学工業（株））  １質量部
離型剤：カルナバワックス粉末「ＴＯＷＡＸ−１７１」（東亜化成（株））  ３質量部
これらの材料を合計３０ｋｇになるように計量し、ヘンシェルミキサー１５０Ｌで混合した。得られた混合粉体を、２軸押出機（スクリュウ径４３ｍｍ、Ｌ／Ｄ＝３４）で溶融混練した後、冷却水の循環したドラムフレーカーで圧延、延伸し、冷却した。冷却後の混練物をロートプレックス（ホソカワミクロン（株）製、２ｍｍスクリーン）で粗砕した。その後、衝突式粉砕機（日本ニューマチック工業ＵＦＳ−２）・風力分級機（日本ニューマチック工業ＵＦＣ−２）にて、トナーの体積平均粒径ｄ50が２０μｍになるように粉砕および分級を行い、白色微粒子（トナー母体粒子）を得た。粒径・粒度分布の測定は、シスメックス社製の湿式フロー式粒子径・形状分析装置ＦＰＩＡ−３０００を用いて行った。
【００３２】
得られた白色微粒子１００質量部に外添剤として、「ＲＹ５０」(日本アエロジル社製：疎水性シリカ、１次粒子径４０ｎｍ）を２．５質量部、「ＴＧ−８１０Ｇ」（キャボット製：疎水性シリカ、１次粒子径７ｎｍ）を０．８質量部、「ＴＧ-Ｃ１９０」（キャボット製：疎水性シリカ、１次粒子径１１５ｎｍ）を１．３質量部添加し、ヘンシェルミキサーで混合を行った後、篩を行い実施例１の白色トナーを得た。
【００３３】
［実施例２］
ルチル型酸化チタン「Ｒ−８２０」の配合量を５５質量部に変更し、トナーの体積平均粒径ｄ50を２１μｍに変更した以外は、実施例１と同様にして白色トナーを製造した。
【００３４】
［実施例３］
ルチル型酸化チタン「Ｒ−８２０」の配合量を６０質量部に変更し、トナーの体積平均粒径ｄ50を２２μｍに変更した以外は、実施例１と同様にして白色トナーを製造した。
【００３５】
［実施例４］
ルチル型酸化チタン「Ｒ−８２０」の配合量を６５質量部に変更し、トナーの体積平均粒径ｄ50を２３μｍに変更した以外は、実施例１と同様にして白色トナーを製造した。
【００３６】
［実施例５］
ルチル型酸化チタン「Ｒ−８２０」の配合量を７０質量部に変更した以外は、実施例１と同様にして白色トナーを製造した。
【００３７】
［実施例６］
ルチル型酸化チタン「Ｒ−８２０」５０質量部の代わりにルチル型酸化チタン「ＣＲ−５０」（石原産業（株））６０質量部を使用した以外は、実施例１と同様にして白色トナーを製造した。
【００３８】
［実施例７］
ルチル型酸化チタン「Ｒ−８２０」５０質量部の代わりにルチル型酸化チタン「ＰＦ−７３６」（石原産業（株））６０質量部を使用した以外は、実施例１と同様にして白色トナーを製造した。
【００３９】
［実施例８］
ルチル型酸化チタン「Ｒ−８２０」５０質量部の代わりにルチル型酸化チタン「ＪＲ−３０１」（テイカ（株））６０質量部を使用した以外は、実施例１と同様にして白色トナーを製造した。
【００４０】
［実施例９］
ルチル型酸化チタン「Ｒ−８２０」５０質量部の代わりにルチル型酸化チタン「ＪＲ−６０３」（テイカ（株））６０質量部を使用した以外は、実施例１と同様にして白色トナーを製造した。
【００４１】
［実施例１０］
ルチル型酸化チタン「Ｒ−８２０」５０質量部の代わりにルチル型酸化チタン「ＪＲ−８０５」（テイカ（株））６０質量部を使用した以外は、実施例１と同様にして白色トナーを製造した。
【００４２】
［実施例１１］
ルチル型酸化チタン「Ｒ−８２０」の配合量を６５質量部に変更し、トナーの体積平均粒径ｄ50を１５μｍに変更した以外は、実施例１と同様にして白色トナーを製造した。
【００４３】
［実施例１２］
ルチル型酸化チタン「Ｒ−８２０」の配合量を６５質量部に変更した以外は、実施例１と同様にして白色トナーを製造した。
【００４４】
［実施例１３］
ルチル型酸化チタン「Ｒ−８２０」の配合量を６５質量部に変更し、トナーの体積平均粒径ｄ50を２５μｍに変更した以外は、実施例１と同様にして白色トナーを製造した。
【００４５】
［比較例１］
ルチル型酸化チタン「Ｒ−８２０」の配合量を６５質量部に変更し、トナーの体積平均粒径ｄ50を１０μｍに変更した以外は、実施例１と同様にして白色トナーを製造した。
【００４６】
［比較例２］
ルチル型酸化チタン「Ｒ−８２０」の配合量を６５質量部に変更し、トナーの体積平均粒径ｄ50を３０μｍに変更した以外は、実施例１と同様にして白色トナーを製造した。
【００４７】
［比較例３］
ルチル型酸化チタン「Ｒ−８２０」の配合量を４０質量部に変更した以外は、実施例１と同様にして白色トナーを製造した。
【００４８】
［比較例４］
ルチル型酸化チタン「Ｒ−８２０」の配合量を８０質量部に変更した以外は、実施例１と同様にして白色トナーを製造した。
【００４９】
［比較例５］
ルチル型酸化チタン「Ｒ−８２０」５０質量部の代わりにアナターゼ型酸化チタン「ＪＡ−１」（テイカ（株））６５質量部を使用した以外は、実施例１と同様にして白色トナーを製造した。
【００５０】
［比較例６］
ルチル型酸化チタン「Ｒ−８２０」５０質量部の代わりにアナターゼ型酸化チタン「ＪＡ−１」（テイカ（株））７０質量部を使用した以外は、実施例１と同様にして白色トナーを製造した。
【００５１】
［比較例７］
ルチル型酸化チタン「Ｒ−８２０」５０質量部の代わりにアナターゼ型酸化チタン「ＪＡ−１」（テイカ（株））８０質量部を使用した以外は、実施例１と同様にして白色トナーを製造した。
【００５２】
［比較例８］
ルチル型酸化チタン「Ｒ−８２０」５０質量部の代わりにアナターゼ型酸化チタン「ＴＡ−３００」（富士チタン工業（株））７０質量部を使用した以外は、実施例１と同様にして白色トナーを製造した。
【００５３】
［比較例９］
ルチル型酸化チタン「Ｒ−８２０」５０質量部の代わりにアナターゼ型酸化チタン「ＴＡ−５００」（富士チタン工業（株））７０質量部を使用した以外は、実施例１と同様にして白色トナーを製造した。
【００５４】
２．評価方法および評価基準
２−１．隠蔽性の評価
「ＳＰＥＥＤＩＡ−ＧＥ５０００」（カシオ計算機（株）製：カラープリンタ毎分３２枚機）にトナーを実装し、白紙（ＸＥＲＯＸ−Ｐ紙Ａ４サイズ、坪量６４ｇ／ｍ2）と黒紙（ＤＥＬＥＴＥＲ−薄口Ａ４サイズ、坪量７０ｇ／ｍ2）のそれぞれに、印字先端から１／４の範囲に１００％ベタ画像印字を行った。
【００５５】
得られたベタ画像印字部を、Ｘ−Ｒｉｔｅ９３９（Ｘ−Ｒｉｔｅ社製）を用いて光源Ｄ６５°で測定し、三刺激値Ｙを計測した。白紙の三刺激値ＹをＹＷとし、黒紙の三刺激値ＹをＹＢとし、下記の式で隠蔽率を算出した。
隠蔽率（％）＝（ＹＢ／ＹＷ）×１００
ＪＩＳ規格Ｋ５６００−４−１に準拠して計算を行った。
【００５６】
算出された隠蔽率を以下の基準で評価した。
◎：７０％以上
〇：６０％以上７０％未満
×：６０％未満
【００５７】
２−２．白色トナー層の厚さの測定
「ＳＰＥＥＤＩＡ−ＧＥ５０００」（カシオ計算機（株）製：カラープリンタ毎分３２枚機）にトナーを実装し、厚紙モード（印刷速度２２枚／分、定着温度１７５℃）で印刷を行った。
【００５８】
得られた印刷物の印刷部分の厚さＬ（μｍ）と非印刷部分の厚さＬ0（μｍ）を、（株）ミツトヨ製の高精度デジマチックマイクロメータＭＤＨ−２５Ｍを用いて測定した。白色トナー層の厚さＬw（μｍ）を下記の式で算出した。
白色トナー層の厚さＬw（μｍ）＝Ｌ（μｍ）− Ｌ0（μｍ）
【００５９】
２−３．定着性の評価
「ＳＰＥＥＤＩＡ−ＧＥ５０００」（カシオ計算機（株）製：カラープリンタ毎分３２枚機）にトナーを実装し、厚紙モード（印刷速度２２枚／分、定着温度１７５℃）で黒紙（ＤＥＬＥＴＥＲ−薄口Ａ４サイズ、坪量７０ｇ／ｍ2）に印刷を行った。
【００６０】
得られた印刷物の印刷部分に粘着テープ「メンディングテープ」（住友スリーエム（株）製、幅１８ｍｍ）を貼り付け、テープ貼付前の印刷部とテープ剥離後の印刷部を、反射分光濃度計Ｘ−Ｒｉｔｅ９３９（Ｘ−Ｒｉｔｅ社製）を用いて光源Ｄ６５°で測定し、明度Ｌ*値を計測した。テープ貼付前の明度をＬ*aとし、テープ剥離後の明度をＬ*bとし、下記の式で「明度Ｌ*値の比（％）」を算出した。
明度Ｌ*値の比（％）＝（Ｌ*b／Ｌ*a）×１００
【００６１】
算出された明度Ｌ*値の比（％）に基づいて、以下の基準で定着性を評価した。
◎：９０％以上
〇：８０％以上９０％未満
×：８０％未満
【００６２】
２−４．かぶりの評価
「ＳＰＥＥＤＩＡ−ＧＥ５０００」（カシオ計算機（株）製：カラープリンタ毎分３２枚機）にトナーを実装し、厚紙モード（印刷速度２２枚／分、定着温度１７５℃）で黒紙（ＤＥＬＥＴＥＲ−薄口Ａ４サイズ、坪量７０ｇ／ｍ2）に印刷を行った。
【００６３】
印刷前の非印刷部（黒色部）と印刷後の非印刷部（黒色部）を、反射分光濃度計Ｘ−Ｒｉｔｅ９３９（Ｘ−Ｒｉｔｅ社製）を用いて光源Ｄ６５°で測定し、明度Ｌ*値を計測した。明度Ｌ*値は、かぶりが悪化すると非印刷部（黒色部）に白色トナーが付着して増大する。印刷前の明度をＬ*aとし、印刷後の明度をＬ*bとし、下記の式で「明度Ｌ*値の差」を算出した。
明度Ｌ*値の差＝（Ｌ*b − Ｌ*a）
【００６４】
算出された明度Ｌ*値の差に基づいて、以下の基準でかぶりを評価した。
◎：０．３未満
○：０．３以上０．５未満
×：０．５以上
【００６５】
２−５．総合評価
隠蔽性、定着性、およびかぶりの評価結果のなかで、最も低い評価結果を総合評価とした。すなわち、隠蔽率、定着性、およびかぶりの評価結果の何れか一つが×である場合、総合評価は×とした。
【００６６】
３．評価結果
隠蔽性の評価結果、定着性の評価結果、かぶりの評価結果、白色トナー層の厚さの測定結果、および総合評価の結果を、下記表３に示す。
【００６７】
【表３】
2018049160.tif 000004
【００６８】
実施例１〜１３の白色トナーでは、白色顔料としてルチル型酸化チタンを結着樹脂１００質量部に対して５０〜７０質量部の配合量で使用し、トナー粒子の体積平均粒径ｄ50を１５〜２５μｍとしたところ、定着性およびかぶりについて高い評価が得られるとともに、実用性のある隠蔽率を実現することができた。
【００６９】
一方、比較例１の白色トナーでは、粒径が小さいため、かぶりの評価は高いが、紙上に形成されたトナー層の厚さが薄く、必要な隠蔽率を確保することができなかった。また、比較例２の白色トナーでは、粒径が大きいため、かぶりの評価が著しく低下した。
【００７０】
比較例３の白色トナーでは、ルチル型酸化チタンの配合量が少ないため、必要な隠蔽率を確保することができなかった。また、比較例４の白色トナーでは、ルチル型酸化チタンの配合量が多いため、定着性およびかぶりの評価が低下した。
【００７１】
比較例５〜９の白色トナーでは、白色顔料としてアナターゼ型酸化チタンを使用した。比較例５〜７では、配合量を増大させて隠蔽率を高めると、定着性およびかぶりの評価が低下してしまい、いずれの場合も、隠蔽性の評価と定着性やかぶりの評価とを両立させることができなかった。比較例８および９では、比較例５〜７とは異なるアナターゼ型酸化チタンを使用したが、隠蔽性、定着性、かぶりの何れについても低い評価しか得られなかった。
【００７２】
これらの結果は、白色トナーが、結着樹脂１００重量部に対して４５〜７５質量部のルチル型酸化チタンを含み、１５〜２５μｍの体積平均粒径ｄ50を有することにより、良好な帯電性および定着性と、高い隠蔽率を達成できることを示す。
【００７３】
以下に、出願当初の特許請求の範囲に記載された発明を付記する。  
［１］  結着樹脂と、前記結着樹脂１００質量部に対して４５〜７５質量部のルチル型酸化チタンとを含み、１５〜２５μｍの体積平均粒径ｄ50を有する、電子写真用白色トナー。
［２］  前記ルチル型酸化チタンが、前記結着樹脂１００質量部に対して５０〜７０質量部の量で含まれる［１］に記載の電子写真用白色トナー。
［３］  前記ルチル型酸化チタンが、前記結着樹脂１００質量部に対して６０〜６５質量部の量で含まれる［２］に記載の電子写真用白色トナー。
［４］  前記電子写真用白色トナーが、２０〜２３μｍの体積平均粒径ｄ50を有する［１］〜［３］の何れか１に記載の電子写真用白色トナー。
［５］  前記結着樹脂が、非晶性ポリエステル樹脂である［１］〜［４］の何れか１に記載の電子写真用白色トナー。
［６］  ［１］〜［５］の何れか１に記載の電子写真用白色トナーを用いて、２０〜５０μｍの層厚を有する白色トナー層を形成することを含む画像形成方法。